(57)【要約】  本発明は、プラスチック金属ハイブリッド構成部材（１）の作製方法に関するものであり、この方法では、金属製の本体（４）の腐食保護層（２）の設けられた金属表面（３）と少なくとも１つのプラスチックコンポーネント（１４）との付着性を改善するために、本体（４）の金属表面（３）の腐食保護層（２）に、アンダーカット部（１２）を備える表面構造体（１３）が設けられる。腐食保護層（２）の損傷を回避するために、腐食保護層（２）と良好に接合可能な溶加材が、腐食保護層（２）上に、幾何学的に特定および／または幾何学的に不特定の形態の順次連続する好ましくは金属エレメント（９）の形状で、腐食保護層に対する相対運動の際に所期のとおりに限定的に施与される。腐食保護層（２）上に施与された溶加材のエレメント（９）は、それぞれ例えばレーザ（１０）によって溶融され、腐食保護層（２）上に溶接され、その際に本体（４）の金属表面（３）の腐食保護層（２）のアンダーカット部（１２）を有する表面構造体（１３）が作製される。引き続き直接射出成形プロセスにおいて、表面構造体（１３）のアンダーカット部（１２）には熱可塑性プラスチック材料（１４）が少なくとも部分的に、後者の爪係合がアンダーカット部（１２）において行われるように充填され、プラスチック金属ハイブリッド構成部材（１）が形成される。【選択図】図７
2019501789.tif 000002
【特許請求の範囲】
【請求項１】
プラスチック金属ハイブリッド構成部材の作製方法であって、
腐食保護層の設けられた金属製の本体の金属表面と、少なくとも１つのプラスチックコンポーネントとの付着性を改善するために、前記本体の金属表面の腐食保護層にアンダーカット部を備える表面構造体が設けられ、
前記アンダーカット部には、それぞれ直接射出成形プロセスにおいて前記少なくとも１つのプラスチックコンポーネントが少なくとも部分的に、前記プラスチックコンポーネントの爪係合が前記本体の金属表面の腐食保護層の表面構造体のアンダーカット部において行われるように充填され、その際に前記プラスチック金属ハイブリッド構成部材が形成される方法において、
前記本体の金属表面の腐食保護層と良好に接合可能であり、電気化学的に耐性のある溶加材が、幾何学的に特定および／または幾何学的に不特定の形態の順次連続するエレメントの形状で前記本体の金属表面の腐食保護層の上に、前記本体に対する相対運動の際に所期のとおりに限定的に施与され、
前記腐食保護層上に施与された前記溶加材の前記エレメントはそれぞれ溶融され、前記腐食保護層上に溶接される、ことを特徴とする方法。
【請求項２】
例えばスチール製の前記本体の前記金属表面の例えば亜鉛製の前記腐食保護層と良好に接合可能な溶加材としてベルト状のワイヤウールが使用され、
前記ベルト状のワイヤウールは、幾何学的に特定および／または幾何学的に不特定の形状の互いに接続された金属エレメントとして部分ごとに前記腐食保護層上に連続的に施与され、並びに前記施与されたエレメントはそれぞれレーザまたは択一的に集束された熱源によって溶融され、前記腐食保護層上に溶接される、ことを特徴とする請求項１に記載の方法。
【請求項３】
直径が数ｃｍから数ｍｍの前記ベルト状のワイヤウールが選択される、ことを特徴とする請求項２に記載の方法。
【請求項４】
スチール製の前記本体の前記金属表面の亜鉛製の前記腐食保護層と良好に接合可能な溶加材として、ワイヤロールから繰り出される構造体ワイヤが使用され、
前記構造体ワイヤは、前記腐食保護層の上方に配置され、これに対して相対的に運動されるワイヤ変形機によって、前記構造体ワイヤの繰り出された端部から連続的に、幾何学的に特定および／または幾何学的に不特定の形状の互いに接続された金属エレメントに部分ごとに変形され、
前記金属エレメントは、それぞれ連続的に、前記構造体ワイヤの繰り出された端部から前記腐食保護層上に施与され、レーザまたは択一的に集束された熱源によって前記腐食保護層上に溶接される、ことを特徴とする請求項１に記載の方法。
【請求項５】
スチール製の前記本体の前記金属表面の亜鉛製の前記腐食保護層と良好に接合可能な前記溶加材の前記エレメントは、ロールから繰り出される構造体ワイヤの幾何学的に特定および／または幾何学的に不特定の形状の部分によって形成され、
前記部分は、前記腐食保護層の上方に配置され、これに対して相対的に運動されるワイヤ切断機によって、前記構造体ワイヤの繰り出された端部から個別に分離され、前記ワイヤ切断機から下方に前記腐食保護層の上に連続的に互いに間隔を置いて施与され、前記レーザまたは前記択一的に集束される熱源によってそれぞれ溶融され、前記腐食保護層の上に溶接される、ことを特徴とする請求項１に記載の方法。
【請求項６】
直径が数ｃｍから数ｍｍの範囲に選択される前記構造体ワイヤの前記部分は、繰り出される前記構造体ワイヤから直径／長さ比が＜１であるように前記ワイヤ切断機によって個別に分離される、ことを特徴とする請求項５に記載の方法。
【請求項７】
前記構造体ワイヤおよび前記ベルト状のワイヤウールの前記直径は、数ｃｍから数ｍｍに選択される、請求項４から６のいずれか一項に記載の方法。
【請求項８】
スチール製の前記本体の前記金属表面の亜鉛製の前記腐食保護層と良好に接合可能な前記溶加材の金属エレメントとして粒子が使用され、
前記粒子は個別に順次連続して、幾何学的に特定および／または幾何学的に不特定の形状で前記腐食保護層上に施与され、引き続きそれぞれ前記レーザまたは前記択一的に集束される熱源によって溶融され、前記腐食保護層上に溶接される、ことを特徴とする請求項１に記載の方法。
【請求項９】
前記粒子は、粉体が充填されており、前記腐食保護層の上方に配置され、これに対して相対的に運動されるロート状の施与装置によって前記金属表面の前記腐食保護層上に、幾何学的に特定および／または幾何学的に不特定の形状の金属エレメントとして施与され、
引き続きそれぞれ前記レーザまたは前記択一的に集束される熱源によって溶融され、前記腐食保護層上に溶接される、ことを特徴とする請求項８に記載の方法。
【請求項１０】
前記粒子の大きさは、数ｃｍから数ｍｍの範囲に選択され、したがって直接射出成形された前記プラスチック材料の表面において構造化部は可視でない、ことを特徴とする請求項８または９に記載の方法。
【発明の詳細な説明】
【技術分野】
【０００１】
本発明は、プラスチック金属ハイブリッド構成部材の作製方法に関する。この方法では、腐食保護層の設けられた金属製の本体の金属表面と、少なくとも１つのプラスチックコンポーネントとの付着性を改善するために、金属表面の腐食保護層にアンダーカット部を備える表面構造体が設けられ、このアンダーカット部には、それぞれ直接射出成形プロセスにおいて少なくとも１つのプラスチックコンポーネントが少なくとも部分的に、後者の爪係合が腐食保護層の表面構造体のアンダーカット部において行われるように充填され、その際にプラスチック金属ハイブリッド構成部材が形成される。
【背景技術】
【０００２】
ハイブリッド構造形式の軽量構成部材は、少なくとも金属製の本体と、これに挿入または接合されたプラスチック部材との形状的結合を特徴とする。この種の軽量構成部材は、相応の形態で例えば自家用車または輸送用車両の構成部材のような車両構成部材のために使用される。
【０００３】
高温の射出層が金属基板に析出されると、通常は射出層と基板との間の大きな温度差のため、大きな機械的応力が発生し、この機械的応力は層の付着性に不利に作用する。例えばプラズマ溶射、火炎溶射、高速火炎溶射または光アークワイヤ溶射のような通常の高温射出成形法では、噴射粒子が溶融状態で、冷えた基板上に析出され、高い冷却速度により急冷される。同様に層と基板の機械的および熱的特性が異なることも、とりわけ大きな機械的負荷または温度変化負荷の下では層の付着性に不利に作用する。
【０００４】
滑らかで未処理の基板表面での付着性は、通常は不十分である。高温の射出層の付着性を改善するために、一般的には熱的被覆の前に基板表面の粗化が必要である。これにより基板材料と層材料との間の接触面積が増大され、ある程度の機械的な絡み合いを生じさせる。この種の粗化は、例えばサンドスプレー、研削または精密仕上げないし機械加工によって行うことができる。
【０００５】
特許文献１から公知の方法では、金属表面と少なくとも１つのプラスチックコンポーネントの付着性を改善するために、第１の方法ステップで金属表面に、それを粗化するためにショートパルスレーザビームによって巨視的および／または微視的なアンダーカット状のスリットが取り付けられ、それらの凹状の開口領域は、それを上および断面で見ると、それぞれ幾何学的に正確に規定された反復する形状を有する。ここでは金属表面に取り付けるべきスリットの表面領域に対して、それを上から見ると規定の常に反復される形状、例えば円形状、銀杏の葉の形状、ブーメラン形状、楕円形状、正方形状、多角形状等が形成され、スリットの縦断面に対しては三角形状、四角形状または台形状が形成される。そして第２の方法ステップでは、直接射出成形プロセスにおいて金属表面にそのように正確に成形されたスリットに少なくとも１つのプラスチックコンポーネントが少なくとも部分的に、このプラスチックコンポーネントと金属表面のスリットとの間で改善された付着性が達成されるように充填される。
【０００６】
特許文献２にはさらに、とりわけ金属、プラスチックまたはセラミック製の構成部材表面を、その上に熱的に施与すべき高温の射出層の付着性を改善するために粗化する方法が記載されている。この方法では表面が微視的なアンダーカット部を形成しながら粗化され、表面には、パルス状のレーザビームによって２０゜から８０゜の範囲の傾斜角で斜めに延在するポケットパターンが取り付けられ、これらのポケットパターンは、当該ポケットパターンの少なくとも１つのエッジが金属表面を基準にしてアンダーカット部を形成するように寸法設定されている。上記表面は少なくとも領域的に、別の方向角、傾斜角および／または別のレーザエネルギーを有するパルス状のレーザビームによって多重に処理される。そこには、噴射流がポケットパターンと同じ傾斜により表面上を案内されると、被覆部の品質に対して有利であると記載されている。さらにポケットパターンは、表面を基準にしてアンダーカットされたただ１つのエッジと、同じように平行に形成されることが望まれる。したがって噴射流の適合した適切な角度は、パターンポケットが深ければ深いほど、より正確に規定しなければならない。角度調整の公差が対応して減少する。したがって不適切に選択された噴射流は、ポケットパターンを不十分にしか充填せず、このことは射出層の付着強度に不利に影響し、あるいは付着強度を低下させる。
【０００７】
さらに特許文献３から、金属表面の上に高温で噴射される層の付着性を改善するために金属表面を粗化する方法が公知である。ここでは第１の方法ステップで、材料切除処理または材料切削処理において切欠部または凹部が表面に取り付けられる。これにより表面の金属が突き出た隆起微細構造体、とりわけ突起、溝、隆起部または膨張部が形成される。これらの微細構造体は、少なくとも１つの第２の方法ステップで、構造体の主要部分が表面を基準にしてアンダーカット部を形成するように変形および／または破砕的に後処理される。
【０００８】
特許文献４にはさらに、とりわけ自動車適用のための構成部材複合物の作製方法が公知として開示されている。この構成部材複合物は、第１の接触表面を備える少なくとも１つの第１の構成部材と、この第１の接触表面に当接する第２の接触表面を備える少なくとも１つの第２の構成部材とを含み、第１の構成部材の第１の接触表面上にはレーザによって、ナノ構造体により覆われたミクロ構造体を有する表面構造体が形成される。第１の構成部材の第１の接触表面の表面構造化の後、この第１の構成部材は、プラスチック材料、とりわけ熱可塑性材料から形成された第２の構成部材と、この第１の構成部材を第２の構成部材によって少なくとも部分的にオーバモールド成形することにより形状結合的に接続される。
【０００９】
最後に特許文献５から、亜鉛メッキされたスチールまたは鉄製の本体である本体から成るハイブリッド構造形式の軽量構成部材が公知であり、この軽量構成部材は熱可塑性プラスチックにより補強され、大きな機械的負荷を伝達するのに適する。亜鉛メッキされたスチールまたは鉄製の本体には、本体と熱可塑性プラスチックとの間に強い形状的結合を達成するために表面処理が施される。亜鉛メッキされたスチールまたは鉄製の本体の予備処理は、種々の方法によって行うことができ、例えば亜鉛表面をパルス状のＮｄ：ＹＡＧレーザビームによってレーザ処理することができる。これにより種々の構造体を亜鉛表面に施与することができる。好ましい構造体は、点状構造体、ライン状構造体または十字形構造体である。そして熱可塑性プラスチックの射出は、好ましくは１つの作業工程で行われる。
【００１０】
金属およびプラスチックから成る軽量構成部材ないしハイブリッド構成部材のこれまで公知の作製方法では、第１の表面構造化が切削的方法、例えばレーザ切削法によって行われる。このことは、腐食保護される領域ないし基板において保護層が損傷ないし破壊されるという欠点を有する。さらに構造化ゾーンにおける基板断面がレーザ切削（穿孔）によって減少する。さらなる欠点は、熱が影響するゾーンにおける組織変化である。
【先行技術文献】
【特許文献】
【００１１】
【特許文献１】特開２０１４−０５１０４１号公報
【特許文献２】独国特許１０２００７０２３４１８号明細書
【特許文献３】独国特許出願公開第１０２００６００４７６９号明細書
【特許文献４】独国特許出願公開第１０２００８０４０７８２号明細書
【特許文献５】独国特許出願公開第１０２００８０５８２２５号明細書
【発明の概要】
【発明が解決しようとする課題】
【００１２】
本発明の基礎とする課題は、金属製の本体の腐食保護された金属表面の、アンダーカット部を有する表面構造体を作製する際に、この腐食保護層の損傷並びに前に述べた欠点が回避される冒頭に述べた形式の方法を提供することである。
【課題を解決するための手段】
【００１３】
この課題は本発明により、金属製の本体の金属表面の腐食保護層と良好に接合可能であり、電気化学的に耐性のある溶加材が、幾何学的に特定および／または幾何学的に不特定の形態の順次連続する好ましくは金属エレメントの形状で金属製の本体の金属表面の腐食保護層上に、当該本体に対する相対運動の際に所期のとおりに限定的に施与され、腐食保護層上に施与された溶加材の金属エレメントはそれぞれ溶融され、腐食保護層上に溶接されることによって解決される。
【００１４】
好ましくは、例えばスチール製の本体の金属表面の例えば亜鉛製の腐食保護層と良好に接合可能であり、電気化学的に耐性のある金属溶加材としてベルト状の金属ウールが使用され、前記ベルト状の金属ウールは、幾何学的に特定および／または幾何学的に不特定の形状の互いに接続された金属エレメントとして部分ごとに金属表面の腐食保護層上に連続的に施与され、施与された金属エレメントはそれぞれレーザまたは択一的に集束された熱源によって溶融され、腐食保護層上に溶接される。
【００１５】
同様に、スチール製の本体の金属表面の亜鉛製の腐食保護層と良好に接合可能であり、電気化学的に耐性のある金属溶加材として、ワイヤロールから繰り出されるワイヤを使用することができる。このワイヤは、腐食保護層の上方に配置され、これに対して相対的に運動されるワイヤ変形機によって、繰り出されたワイヤ端部から連続的に、幾何学的に特定および／または幾何学的に不特定の形状の互いに接続された金属エレメントに部分ごとに変形される。この金属エレメントは、それぞれ連続的に、繰り出されたワイヤ端部から腐食保護層上に施与され、レーザまたは択一的に集束された熱源によって腐食保護層上に溶接される。
【００１６】
好ましくは数ｃｍから数ｍｍの直径を有する構造体ワイヤおよびベルト状のワイヤウールが選択される。
【００１７】
好ましくはスチール製の本体の金属表面の亜鉛製の腐食保護層と良好に接合可能な金属溶加材の金属エレメントとして粒子が使用される。この粒子は個別に順次連続して、幾何学的に特定および／または幾何学的に不特定の形状で腐食保護層上に施与され、引き続きレーザまたは択一的に集束された熱源によって溶融され、腐食保護層上に溶接される。
【００１８】
好ましくは上記粒子は、金属粉体が充填されており、亜鉛製の腐食保護層の上方に配置され、これに対して相対的に運動されるロータ状の施与装置によって腐食保護層上に、後者と良好に接合可能な金属溶加材の金属エレメントとして幾何学的に特定および／または幾何学的に不特定の形状で施与され、引き続きそれぞれレーザまたは択一的に集束された熱源によって溶融され、腐食保護層上に溶接される。
【００１９】
好ましくは粒子の大きさは同様に数ｃｍから数ｍｍの範囲に選択され、したがって直接射出成形されたプラスチック材料の表面において構造化部は可視でなくなる。
【００２０】
さらに粒子による表面処理のために、プラスチック溶融物が本体の表面に取り付くことができることを保証する。
【００２１】
スチール製の本体の金属表面の亜鉛製の腐食保護層と良好に接合可能な金属溶加材の金属エレメントは、ロールから繰り出されるワイヤから、腐食保護層の上方に配置されており、これに対して相対的に運動されるワイヤ切断機によって幾何学的に特定および／または幾何学的に不特定の形状に個別に分離され、ワイヤ切断機から下方に腐食保護層上に連続的に互いに間隔を置いて施与され、そしてレーザまたは択一的に集束される熱源によってそれぞれ溶融され、腐食保護層上に溶接されるようにすることもできる。
【００２２】
好ましくは直径が数ｃｍから数ｍｍの範囲に選択される構造体ワイヤの部分は、繰り出される構造体ワイヤから直径／長さ比が＜１であるようにワイヤ切断機によって個別に分離される。
【００２３】
本発明による方法は、とりわけアンダーカット部を備える表面構造体が腐食保護層上に、腐食保護層を損傷することなく作製される点で有利であると判明している。付加的に材料施与することに基づき、金属表面の腐食保護層は存在したままである。さらに基板断面の弱化も生じない。これにより基板幾何形状の寸法設定が各段に容易になる。さらにレーザ処理中に基板材料における組織変化も生じない。本方法により、目的どおりの局所的構造化並びにオーダーメードの金属勾配層が可能になる。さらに接着の際に接合特性の最適化を行うことができる。
【００２４】
本発明を、図面を参照して説明する。
【図面の簡単な説明】
【００２５】
【図１】スチール製の本体の金属表面のアンダーカット部を有する腐食保護層の作製を、構造体ワイヤロールから繰り出される構造体ワイヤを腐食保護層と良好に接合可能な溶加材として使用する場合において概略的に示す図である。
【図２】本発明の方法により作製されたプラスチック金属ハイブリッド構成部材の詳細断面図であり、ここでは図１の構造体ワイヤが腐食保護層上にクラッディングされる。
【図３】図１に対応する概略図であるが、ここではベルト状のワイヤウールが腐食保護層と良好に接合可能な溶加材として使用される。
【図４】図１に対応する概略図であり、ここでは粉体の粒子が腐食保護層と良好に接合可能な溶加材として使用される。
【図５】本発明の方法により作製されたプラスチック金属ハイブリッド構成部材の詳細断面図であり、ここでは腐食保護層上への図４の粉体の粒子のレーザクラッディングまたは火炎溶射が行われる。
【図６】図４に対応する概略図であるが、ここでは構造体ワイヤロールから繰り出される構造体ワイヤの分離された部分が腐食保護層と良好に接合可能な溶加材として使用される。
【図７】本発明の方法により作製されたプラスチック金属ハイブリッド構成部材の詳細断面図であり、ここではワイヤ切断機により構造体ワイヤから分離され、腐食保護層の上に降下された構造体ワイヤの部分が腐食保護層上に、図６によりレーザクラッディングされる。
【発明を実施するための形態】
【００２６】
図１に示すように、図２に詳細断面図に概略的に示されたプラスチック金属ハイブリッド構成部材１の作製方法の一実施形態では、スチール製の本体４の金属表面３の亜鉛製の腐食保護層２と良好に接合可能な溶加材として、構造体ワイヤロール５から繰り出される構造体ワイヤ６が使用される。構造体ワイヤ６は、腐食保護層２の上方に配置され、これに対して相対的に運動されるワイヤ変形機７によって、構造体ワイヤ６の繰り出された端部８から連続的に、幾何学的に特定および／または幾何学的に不特定の形状の互いに接続された金属エレメント９に部分ごとに変形される。変形された構造体ワイヤ６の互いに接続されたエレメント９は、ここでは連続的にそれぞれ構造体ワイヤ６の繰り出された端部８から腐食保護層２上に施与され、レーザ１０または択一的に集束された熱源によって腐食保護層２上の溶接点１１に溶接される。これは図２に示されている。ここでは、本体４の金属表面３の腐食保護層２にアンダーカット部１２を有する表面構造体１３が作製される。
【００２７】
さらに図２から分かるように、変形された構造体ワイヤ６の互いに接続され、腐食保護層２上で溶接点１１においてレーザ１０によって溶接されたエレメント９は、直接射出成形プロセスにおいて熱可塑性のプラスチックコンポーネント１４の溶融物によって取り囲まれる。ここで腐食保護層２の表面構造体１３のアンダーカット部１２には少なくとも部分的にプラスチックコンポーネント１４が、後者の爪係合が腐食保護層２の表面構造体１３のアンダーカット部１２において行われるように充填され、プラスチック金属ハイブリッド構成部材１が形成される。
【００２８】
図３が示すように、本方法の択一的な実施形態によれば、ベルト状のワイヤウール１５が腐食保護層２と良好に接合可能な溶加材として使用可能である。そのために、ワイヤウール１５が充填され、例えばスチール製の本体４の金属表面３の例えば亜鉛製の腐食保護層２の上方に配置されており、腐食保護層２に対して相対的に運動される貯蔵器１７のチャネル状の案内部１６からワイヤウール１５がベルト状に引き出され、引き出された端部１８から、幾何学的に特定および／または幾何学的に不特定の形態の互いに接続された金属エレメント９の形状で部分ごとに腐食保護層２上に、これと良好に接合可能な溶加材として連続的に施与される。次に腐食保護層２に施与されたベルト状のワイヤウール１５のエレメント９は、それぞれレーザ１０または択一的に集束された熱源によって溶融され、腐食保護層２上に溶接される。その際に本体４の金属表面３の腐食保護層２にアンダーカット部１２を有する表面構造体１３が作製される。引き続く直接射出成形プロセスでは、プラスチック金属ハイブリッド構成部材１が、上に図２を参照して記載したように作製される。
【００２９】
図４から分かるように、本方法のさらなる択一的な実施形態によれば、スチール製の本体４の金属表面３の亜鉛製の腐食保護層２と良好に接合可能な溶加材の金属エレメントとして粒子１９が使用可能であることが分かる。そのために粒子１９は、粉体２０が充填されており、腐食保護層２の上方に配置され、かつこれに対して相対的に運動されるロート状の施与装置２１によって本体４の金属表面３の腐食保護層２の上に、幾何学的に特定および／または幾何学的に不特定の形状で施与され、引き続きそれぞれレーザ１０または択一的に集束された熱源によって溶融され、腐食保護層２上に溶接される。ここでは、本体４の金属表面３の腐食保護層２にアンダーカット部１２を有する表面構造体１３が作製される。
【００３０】
図５から明らかなように、引き続き直接射出成形プロセスにおいて、腐食保護層２上にそれぞれ溶接点１１の１つにおいて溶接された粒子１９が熱可塑性プラスチックコンポーネント１４の溶融物によって取り囲まれる。ここで腐食保護層２の表面構造体１３のアンダーカット部１２にはそれぞれプラスチックコンポーネント１４が少なくとも部分的に、後者の爪係合が、スチール製の本体４の金属表面３の腐食保護層２の表面構造体１３のアンダーカット部１２において行われるように充填され、プラスチック金属ハイブリッド構成部材１が形成される。
【００３１】
図６は、図４を基準にした本方法の択一的な実施形態を示す。この実施形態では、スチール製の本体４の金属表面３の亜鉛製の腐食保護層２と良好に接合可能な溶加材のエレメントが、構造体ワイヤ６の幾何学的に特定および／または幾何学的に不特定の形状の部分２２によって形成される。そのために構造体ワイヤロール５から繰り出される構造体ワイヤ６の部分２２は、腐食保護層２の上方に配置され、これに対して相対的に運動されるワイヤ切断機２３によって幾何学的に特定および／または幾何学的に不特定の形状で個別に分離され、ワイヤ切断機２３から下方に腐食保護層２の上に連続的に互いに間隔を置いて施与され、並びにレーザ１０または択一的に集束された熱源によってそれぞれ溶融され、腐食保護層２上に溶接される。その際に、本体４の金属表面３の腐食保護層２にアンダーカット部１２を有する表面構造体１３が作製される。
【００３２】
図７から分かるように、引き続き直接射出成形プロセスにおいて、腐食保護層２上でそれぞれ溶接点１１の１つに溶接された構造体ワイヤ６の部分２２が熱可塑性プラスチックコンポーネント１４の溶融物によって取り囲まれる。ここで腐食保護層２の表面構造体１３のアンダーカット部１２にはそれぞれプラスチックコンポーネント１４が少なくとも部分的に、後者の爪係合が、スチール製の本体４の金属表面３の腐食保護層２の表面構造体１３のアンダーカット部１２において行われるように充填され、プラスチック金属ハイブリッド構成部材１が形成される。
【００３３】
本発明の実施形態は、ここに開示された特別の構造体、方法ステップまたは材料に限定されるものではなく、関連分野の平均的な当業者にとって明らかであるように、それらの等価物に拡張できることは自明である。ここに使用される専門用語は特定の実施形態を記述するためにだけ使用され、限定的に解釈すべきでないことは自明である。記載した特徴、構造または特性は、いずれかの適切なやり方で１つまたは複数の実施形態において組み合わせることができる。
【符号の説明】
【００３４】
１  プラスチック金属ハイブリッド構成部材
２  腐食保護層
３  金属表面
４  本体
５  構造体ワイヤロール
６  構造体ワイヤ
７  ワイヤ変形機
８  構造体ワイヤの繰り出された端部
９  金属エレメント
１０  レーザ
１１  溶接点
１２  アンダーカット部
１３  表面構造体
１４  熱可塑性プラスチックコンポーネント
１５  ワイヤウール
１６  チャネル状の案内部
１７  貯蔵器
１８  ベルト状のワイヤロールの端部
１９  粒子
２０  粉体
２１  ロート状の施与装置
２２  構造体ワイヤの分離された部分
２３  ワイヤ切断機
【図１】
2019501789.tif 000003
【図２】
2019501789.tif 000004
【図３】
2019501789.tif 000005
【図４】
2019501789.tif 000006
【図５】
2019501789.tif 000007
【図６】
2019501789.tif 000008
【図７】
2019501789.tif 000009
【国際調査報告】
2019501789.tif 000010
2019501789.tif 000011
2019501789.tif 000012
2019501789.tif 000013